(57)【要約】【課題】エッチングされた金属の再吸着を防止し、薄膜を均一にエッチングすることができるようにする薄膜エッチング液組成物、及びそれを利用した金属パターン形成方法を提供する。【解決手段】組成物の総重量に対して、リン酸（Ａ）４３ないし４６重量％と、硝酸（Ｂ）５ないし８重量％と、酢酸（Ｃ）１０ないし１７重量％と、硝酸鉄（Ｄ）１ないし３重量％と、リン酸塩（Ｅ）０．７ないし１．５重量％と、脱イオン水（Ｆ）残量と、を含む薄膜エッチング液組成物である。【選択図】図１
2019212897.tif 000002
【特許請求の範囲】
【請求項１】
組成物の総重量に対して、
リン酸（Ａ）４３ないし４６重量％と、
硝酸（Ｂ）５ないし８重量％と、
酢酸（Ｃ）１０ないし１７重量％と、
硝酸鉄（Ｄ）１ないし３重量％と、
リン酸塩（Ｅ）０．７ないし１．５重量％と、
脱イオン水（Ｆ）残量と、を含む薄膜エッチング液組成物。
【請求項２】
前記薄膜エッチング液組成物は、銀または銀合金からなる単層膜、または前記単層膜とインジウム含有金属酸化物膜とから構成される積層膜をエッチングするためのものであることを特徴とする請求項１に記載の薄膜エッチング液組成物。
【請求項３】
前記インジウム含有金属酸化物膜は、酸化スズインジウム（ＩＴＯ）、酸化亜鉛インジウム（ＩＺＯ）、酸化スズ亜鉛インジウム（ＩＴＺＯ）及び酸化ガリウム亜鉛インジウム（ＩＧＺＯ）から選択される１種以上を含むことを特徴とする請求項２に記載の薄膜エッチング液組成物。
【請求項４】
前記銀合金は、銀、及びネオジム（Ｎｄ）、銅（Ｃｕ）、パラジウム（Ｐｄ）、ニオブ（Ｎｂ）、ニッケル（Ｎｉ）、モリブデン（Ｍｏ）、クロム（Ｃｒ）、マグネシウム（Ｍｇ）、タングステン（Ｗ）、プロトアクチニウム（Ｐａ）及びチタン（Ｔｉ）から選択される１種以上を含むことを特徴とする請求項２に記載の薄膜エッチング液組成物。
【請求項５】
前記硝酸鉄は、硝酸第一鉄及び硝酸第二鉄のうちから選択される１種以上であることを特徴とする請求項１に記載の薄膜エッチング液組成物。
【請求項６】
前記リン酸塩は、第一リン酸ナトリウム（ＮａＨ2ＰＯ4）、第二リン酸ナトリウム（Ｎａ2ＨＰＯ4）、第三リン酸ナトリウム（Ｎａ3ＰＯ4）、第一リン酸カリウム（ＫＨ2ＰＯ4）、第二リン酸カリウム（Ｋ2ＨＰＯ4）、第１リン酸アンモニウム（（ＮＨ4）Ｈ2ＰＯ4）、第二リン酸アンモニウム（（ＮＨ4）2ＨＰＯ4）及び第三リン酸アンモニウム（（ＮＨ4）3ＰＯ4）から選択される１種以上であることを特徴とする請求項１に記載の薄膜エッチング液組成物。
【請求項７】
４０℃で、前記薄膜エッチング液組成物の粘度（ｃＰ）は、５．０ないし５．５であることを特徴とする請求項１に記載の薄膜エッチング液組成物。
【請求項８】
前記薄膜エッチング液組成物は、組成物の総重量に対して、リン酸（Ａ）４５重量％と、硝酸（Ｂ）６．５重量％と、酢酸（Ｃ）１５重量％と、硝酸鉄（Ｄ）２重量％と、リン酸塩（Ｅ）１重量％と、脱イオン水（Ｆ）残量と、を含むことを特徴とする請求項１に記載の薄膜エッチング液組成物 。
【請求項９】
銀を含む導電膜が配置された基板を準備する段階と、
前記導電膜をエッチングしてパターンを形成する段階と、を含み、
前記パターンを形成する段階は、
組成物総重量に対して、リン酸（Ａ）４３ないし４６重量％と、硝酸（Ｂ）５ないし８重量％と、酢酸（Ｃ）１０ないし１７重量％と、硝酸鉄（Ｄ）１ないし３重量％と、リン酸塩（Ｅ）０．７ないし１．５重量％と、脱イオン水（Ｆ）残量と、を含む薄膜エッチング液組成物でエッチングする段階を含む導電膜パターン形成方法。
【請求項１０】
（ａ）基板上に半導体層を形成する段階と、
（ｂ）前記半導体層の上方にゲート電極を形成する段階と、
（ｃ）前記ゲート電極の上方に、ソース電極及びドレイン電極を形成する段階と、
（ｄ）前記ソース電極または前記ドレイン電極と電気的に連結され、銀を含む薄膜を形成する段階と、
（ｅ）前記薄膜をエッチングし、画素電極を形成する段階と、を含み、
前記（ｅ）段階において、前記画素電極を形成する段階は、
組成物の総重量に対して、リン酸（Ａ）４３ないし４６重量％と、硝酸（Ｂ）５ないし８重量％と、酢酸（Ｃ）１０ないし１７重量％と、硝酸鉄（Ｄ）１ないし３重量％と、リン酸塩（Ｅ）０．７ないし１．５重量％と、脱イオン水（Ｆ）残量と、を含む薄膜エッチング液組成物でエッチングする段階を含むディスプレイ装置用アレイ基板の製造方法。
【請求項１１】
前記ゲート電極、前記ソース電極及び前記ドレイン電極のうちの少なくとも一つは、アルミニウム（Ａｌ）を含むことを特徴とする請求項１０に記載のディスプレイ装置用アレイ基板の製造方法。
【請求項１２】
（ｆ）前記基板の一方の縁の近傍にパッド部を形成する段階をさらに含み、前記パッド部は、アルミニウム（Ａｌ）を含むことを特徴とする請求項１１に記載のディスプレイ装置用アレイ基板の製造方法。
【請求項１３】
前記（ｆ）段階は、前記（ｂ）段階または前記（ｃ）段階と同時に遂行されることを特徴とする請求項１２に記載のディスプレイ装置用アレイ基板の製造方法。
【請求項１４】
前記（ｅ）段階を遂行する間、前記パッド部は、前記薄膜エッチング液組成物に露出されることを特徴とする請求項１２に記載のディスプレイ装置用アレイ基板の製造方法。
【請求項１５】
銀を含む薄膜をエッチングする薄膜エッチング液組成物であり、
リン酸、硝酸、酢酸、硝酸第二鉄（Ｆｅ（ＮＯ3）3）及び第一リン酸ナトリウム（ＮａＨ2ＰＯ4）を含む薄膜エッチング液組成物。
【請求項１６】
前記組成物は、
前記リン酸約４３ないし４６重量％と、
前記硝酸約５ないし８重量％と、
前記酢酸約１０ないし１７重量％と、
前記硝酸第二鉄（Ｆｅ（ＮＯ3）3）１ないし３重量％と、
前記第一リン酸ナトリウム（ＮａＨ2ＰＯ4）０．７ないし１．５重量％と、
脱イオン水残量と、を含むことを特徴とする請求項１５に記載の薄膜エッチング液組成物。
【請求項１７】
４０℃で、前記薄膜エッチング液組成物の粘度（ｃＰ）は、５．０ないし５．５であることを特徴とする請求項１５に記載の薄膜エッチング液組成物。
【請求項１８】
前記薄膜は、銀または銀合金からなる単層膜、または前記単層膜とインジウム含有金属酸化物膜とから構成される多層膜をエッチングすることを特徴とする請求項１５に記載の薄膜エッチング液組成物。
【請求項１９】
前記インジウム含有金属酸化物膜は、酸化スズインジウム（ＩＴＯ）、酸化亜鉛インジウム（ＩＺＯ）、酸化スズ亜鉛インジウム（ＩＴＺＯ）及び酸化ガリウム亜鉛インジウム（ＩＧＺＯ）から選択される１種以上を含むことを特徴とする請求項１８に記載の薄膜エッチング液組成物。
【請求項２０】
銀合金は、銀、及びネオジム（Ｎｄ）、銅（Ｃｕ）、パラジウム（Ｐｄ）、ニオブ（Ｎｂ）、ニッケル（Ｎｉ）、モリブデン（Ｍｏ）、クロム（Ｃｒ）、マグネシウム（Ｍｇ）、タングステン（Ｗ）、プロトアクチニウム（Ｐａ）及びチタン（Ｔｉ）から選択される１種以上を含むことを特徴とする請求項１８に記載の薄膜エッチング液組成物。
【発明の詳細な説明】
【技術分野】
【０００１】
本発明は、薄膜エッチング液組成物、及びそれを利用した金属パターン形成方法に係り、さらに詳細には、エッチングされた金属の再吸着を防止し、薄膜を均一にエッチングすることができる薄膜エッチング液組成物に関する。
【背景技術】
【０００２】
情報化時代に入るにつれ、大量情報を処理して表示するディスプレイ分野が急速に発展しており、それに応じて、多様なフラットパネル（平板）ディスプレイが開発されて脚光を浴びている。
【０００３】
そのようなフラットパネルディスプレイ装置の例としては、液晶ディスプレイ装置（ＬＣＤ：liquid crystal display device）、プラズマディスプレイ装置（ＰＤＰ：plasma display panel device）、電界放出ディスプレイ装置（ＦＥＤ：field emission display device）、有機発光素子（ＯＬＥＤ：organic light emitting diodes）などを挙げることができる。
【０００４】
特に、該ＯＬＥＤは、素子自体が光を発光することから、低電圧で駆動されうるので、携帯機器などの小型ディスプレイ市場に、いち早く適用されているだけではなく、ディスプレイの大画面化へのトレンドにしたがい、大型ＴＶ（television）などへの商用化を目前にしている状況にある。ディスプレイが大画面化されることで、配線などが長くなり、配線抵抗が増大するようになることに伴い、抵抗を低くし、表示装置の大型化及び高解像度の実現を可能にする方法が要求されている。
【０００５】
抵抗増大による信号遅延といった問題を解決するためには、前記配線について最大限低い比抵抗を有する材料によって形成する必要がある。そのような努力の一環として、他の金属に比べて低比抵抗、高輝度、及び高伝導度を有している、銀（Ａｇ：比抵抗約１．５９μΩcm)の膜、銀合金の膜、または、銀膜や銀合金膜を含んだ積層膜を、カラーフィル
タの電極、配線及び反射膜などに適用することが検討されている。すなわち、銀を含む膜を適用することで、フラットパネルディスプレイ装置の大型化、高解像度及び低電力消費などを実現するための努力が傾けられている。そして、そのような材料に適用するためのエッチング液が要求されている。
【０００６】
銀含有薄膜が基板に蒸着された場合、それをパターニングまたはエッチングするために、従来のエッチング液を使用する場合には、エッチングが不良であって、残渣が生じたり、工程時間が長くなったりするというような問題が引き起こされてしまうことがありうる。また、それとは逆に、銀が過度にエッチングされたり、不均一にエッチングされたりして、配線の浮き上がり現象や剥離現象が生じ、配線の側面プロファイルが不良になってしまうことがありうる。従って、そのような問題点を解決することができる、新たなエッチング液の開発が要求されているのである。
【先行技術文献】
【特許文献】
【０００７】
【特許文献１】特開2016-167581（KR10-2016-0108944A）
【特許文献２】特開2017-092440（KR10-2017-0054908A）
【特許文献３】特開2004-176115
【発明の概要】
【発明が解決しようとする課題】
【０００８】
本発明は、前述のような問題点を含めて多くの問題点を解決するためのものであり、エッチングされた金属の再吸着を防止し、薄膜を均一にエッチングすることができる薄膜エッチング液組成物を提供することを目的とする。しかし、そのような課題は、例示的なものであり、それによって本発明の範囲が限定されるものではない。
【課題を解決するための手段】
【０００９】
本発明の一観点によれば、組成物の総重量に対して、リン酸（Ａ）４３ないし４６重量％と、硝酸（Ｂ）５ないし８重量％と、酢酸（Ｃ）１０ないし１７重量％と、硝酸鉄（Ｄ）１ないし３重量％と、リン酸塩（Ｅ）０．７ないし１．５重量％と、残量の脱イオン水（Ｆ）と、を含む薄膜エッチング液組成物が含まれる。
【００１０】
本実施例によれば、前記薄膜エッチング液組成物は、銀（Ａｇ）または銀合金からなる単層膜、または前記単層膜と、インジウム含有金属酸化物膜とから構成される積層膜をエッチングすることができる。
【００１１】
本実施例によれば、前記インジウム含有金属酸化物膜は、酸化スズインジウム（ＩＴＯ）、酸化亜鉛インジウム（ＩＺＯ）、酸化スズ亜鉛インジウム（ＩＴＺＯ）及び酸化ガリウム亜鉛インジウム（ＩＧＺＯ）から選択される１種以上を含んでもよい。
【００１２】
本実施例によれば、前記銀合金は、銀、及びネオジム（Ｎｄ）、銅（Ｃｕ）、パラジウム（Ｐｄ）、ニオブ（Ｎｂ）、ニッケル（Ｎｉ）、モリブデン（Ｍｏ）、クロム（Ｃｒ）、マグネシウム（Ｍｇ）、タングステン（Ｗ）、プロトアクチニウム（Ｐａ）及びチタン（Ｔｉ）から選択される１種以上を含んでもよい。
【００１３】
本実施例によれば、前記硝酸鉄（Iron nitrate）は、硝酸第一鉄（硝酸鉄(II); ferrous nitrate; Fe(NO3)2）及び硝酸第二鉄(硝酸鉄(III) ; ferric nitrate; Fe(NO3)3)のうちから選択される１種以上でありうる。
【００１４】
本実施例によれば、前記リン酸塩は、第一リン酸ナトリウム（ＮａＨ2ＰＯ4）、第二リン酸ナトリウム（Ｎａ2ＨＰＯ4）、第三リン酸ナトリウム（Ｎａ3ＰＯ4）、第一リン酸カリウム（ＫＨ2ＰＯ4）、第二リン酸カリウム（Ｋ2ＨＰＯ4）、第一リン酸アンモニウム（（ＮＨ4）Ｈ2ＰＯ4）、第二リン酸アンモニウム（（ＮＨ4）2ＨＰＯ4）及び第三リン酸アンモニウム（（ＮＨ4）3ＰＯ4）から選択される１種以上でありうる。
【００１５】
本実施例によれば、４０℃で、前記薄膜エッチング液組成物の粘度（ｃＰ）は、５．０ないし５．５でありうる。
【００１６】
本実施例によれば、前記薄膜エッチング液組成物は、組成物総重量に対して、リン酸（Ａ）４５重量％と、硝酸（Ｂ）６．５重量％と、酢酸（Ｃ）１５重量％と、硝酸鉄（Ｄ）２重量％と、リン酸塩（Ｅ）１重量％と、脱イオン水（Ｆ）残量と、を含んでもよい。
【００１７】
本発明の他の観点によれば、銀を含む導電膜が配置された基板を準備する段階と、前記導電膜をエッチングしてパターンを形成する段階と、を含み、前記パターンを形成する段階は、組成物総重量に対して、リン酸（Ａ）４３ないし４６重量％と、硝酸（Ｂ）５ないし８重量％と、酢酸（Ｃ）１０ないし１７重量％と、硝酸鉄（Ｄ）１ないし３重量％と、リン酸塩（Ｅ）０．７ないし１．５重量％と、脱イオン水（Ｆ）残量と、を含む薄膜エッチング液組成物でエッチングする段階を含んでもよい。
【００１８】
本発明の他の観点によれば、（ａ）基板上に半導体層を形成する段階と、（ｂ）前記半導体層上部にゲート電極を形成する段階と、（ｃ）前記ゲート電極上部に、ソース電極及びドレイン電極を形成する段階と、（ｄ）前記ソース電極または前記ドレイン電極と電気的に連結され、銀を含む薄膜を形成する段階と、（ｅ）前記薄膜をエッチングし、画素電極を形成する段階と、を含み、前記（ｅ）段階において、前記画素電極を形成する段階は、組成物総重量に対して、リン酸（Ａ）４３ないし４６重量％と、硝酸（Ｂ）５ないし８重量％と、酢酸（Ｃ）１０ないし１７重量％と、硝酸鉄（Ｄ）１ないし３重量％と、リン酸塩（Ｅ）０．７ないし１．５重量％と、脱イオン水（Ｆ）残量と、を含む薄膜エッチング液組成物でエッチングする段階を含んでもよい。
【００１９】
本実施例によれば、前記ゲート電極、前記ソース電極及び前記ドレイン電極のうち少なくとも一つは、アルミニウム（Ａｌ）を含んでもよい。
【００２０】
本実施例によれば、（ｆ）前記基板の一側にパッド部を形成する段階をさらに含み、前記パッド部は、アルミニウム（Ａｌ）を含んでもよい。
【００２１】
本実施例によれば、前記（ｆ）段階は、前記（ｂ）段階または前記（ｃ）段階と同時にも遂行される。
【００２２】
本実施例によれば、前記（ｅ）段階を遂行する間、前記パッド部は、前記薄膜エッチング液組成物に露出されうる。
【００２３】
本発明のさらに他の観点によれば、銀を含む薄膜をエッチングする薄膜エッチング液組成物として、リン酸、硝酸、酢酸、硝酸第二鉄（Ｆｅ（ＮＯ3）3）及び第一リン酸ナトリウム（ＮａＨ2ＰＯ4）を含んでもよい。
【００２４】
本実施例によれば、前記組成物は、前記リン酸約４３ないし４６重量％と、前記硝酸約５ないし８重量％と、前記酢酸約１０ないし１７重量％と、前記硝酸第二鉄（Ｆｅ（ＮＯ3）3）約１ないし３重量％と、前記第一リン酸ナトリウム（ＮａＨ2ＰＯ4）約０．７ないし１．５重量％と、脱イオン水の残量と、を含んでもよい。
【００２５】
本実施例によれば、４０℃で、前記薄膜エッチング液組成物の粘度（ｃＰ）は、５．０ないし５．５でありうる。
【００２６】
本実施例によれば、前記薄膜は、銀または銀合金からなる単一膜、または前記単一膜とインジウム含有酸化膜とから構成される多層膜をエッチングすることができる。
【００２７】
本実施例によれば、前記インジウム含有酸化膜は、酸化スズインジウム（ＩＴＯ）、酸化亜鉛インジウム（ＩＺＯ）、酸化スズ亜鉛インジウム（ＩＴＺＯ）及び酸化ガリウム亜鉛インジウム（ＩＧＺＯ）から選択される１種以上を含んでもよい。
【００２８】
本実施例によれば、銀合金は、銀、及びネオジム（Ｎｄ）、銅（Ｃｕ）、パラジウム（Ｐｄ）、ニオブ（Ｎｂ）、ニッケル（Ｎｉ）、モリブデン（Ｍｏ）、クロム（Ｃｒ）、マグネシウム（Ｍｇ）、タングステン（Ｗ）、プロトアクチニウム（Ｐａ）及びチタン（Ｔｉ）から選択される１種以上を含んでもよい。
【００２９】
前述のところ以外の他の側面、特徴、利点は、以下の発明を実施するための具体的な内容、特許請求範囲、及び図面から明確になるであろう。
【００３０】
そのような一般的であって具体的な側面が、システム、方法、コンピュータプログラム、またはいかなるシステム、方法、コンピュータプログラムの組み合わせを使用して実施されいりる。
【発明の効果】
【００３１】
本発明の一実施例によれば、エッチングされた金属の再吸着を防止し、薄膜を均一にエッチングすることができる薄膜エッチング液組成物を具現する。ここで、そのような効果によって本発明の範囲が限定されるものではないということは言うまでもない。
【図面の簡単な説明】
【００３２】
【図１】本発明の一実施例による薄膜エッチング液組成物を利用してエッチングされた銀薄膜を概略的に図示する断面図である。
【図２】本発明の一実施例による薄膜エッチング液組成物を利用して銀薄膜をエッチングする過程を概略的に図示する概念図である。
【図３】従来の薄膜エッチング液組成物を利用して銀薄膜をエッチングする過程を概略的に図示する概念図である。
【図４】従来の薄膜エッチング液組成物を利用して銀薄膜をエッチングする過程を概略的に図示する概念図である。
【図５】本発明の一実施例による薄膜エッチング液組成物を利用して薄膜をエッチングする概念図である。
【図６】本発明の一実施例によるディスプレイ装置用アレイ基板の一部を概略的に図示する断面図である。
【図７】図７はエッチング液でエッチングした後、銀の残渣発生有無を測定したＳＥＭ（scanning electron microscope）写真である。
【図８】エッチング液でエッチングした後、上部ＩＴＯチップ有無を測定したＳＥＭ写真である。
【発明を実施するための形態】
【００３３】
本発明は、多様な変換を加えることができ、さまざまな実施例を有することができるが、特定の実施例を図面に例示し、詳細な説明にて詳細に説明する。本発明の効果、特徴、及びそれらを達成する方法は、図面と共に詳細に説明してある実施例を参照すれば、明確になるであろう。しかし、本発明は、以下で開示される実施例に限定されるものではなく、多様な形態に具現されうる。
【００３４】
以下、添付された図面を参照し、本発明の実施例について詳細に説明するが、図面を参照して説明するとき、同一であるか、あるいは対応する構成要素には、同一の図面符号を付し、それについての重複説明は、省略する。
【００３５】
以下の実施例において、第１、第２のような用語は、限定的な意味ではなく、１つの構成要素を他の構成要素から区別する目的に使用された。また、単数の表現は、文脈上明白に複数の場合を除外することを意味しない限り、複数の表現を含む。
【００３６】
一方、「含む」または「有する」といった用語は、明細書上に記載された特徴または構成要素が存在するということを意味するものであり、１つ以上の他の特徴または構成要素が付加される可能性を、あらかじめ排除するものではない。また、膜、領域、構成要素などの部分が、他の部分の「上」または「上方」にあるとするとき、他の部分の「真上」または「すぐ上」にある場合だけではなく、その中間に、他の膜、領域、構成要素などが介在されている場合も含む。
【００３７】
図面においては、説明の便宜のために、構成要素の大きさが誇張されていたり縮小されていたりする。例えば、図面に示された各構成の大きさ及び厚みは、説明の便宜のために任意に示されており、本発明は、必ずしも図示されたところに限定されるものではない。
【００３８】
ｘ軸、ｙ軸及びｚ軸は、直交座標系上の３軸に限定されるものではなく、それを含む広義にも解釈される。例えば、ｘ軸、ｙ軸及びｚ軸は、互いに直交してもよく、互いに直交せずに、互いに異なる方向を指してもよい。
【００３９】
ある実施例が異なって具現可能である場合、特定の工程の順序は、説明される順序と異なるように遂行されうる。例えば、連続して説明される２つの工程が実質的に同時に遂行されることや、説明される順序と逆の順序に進められることもありうる。
【００４０】
図１は、本発明の一実施例による薄膜エッチング液組成物を利用して銀薄膜をエッチングする様子を模式的に示す断面図による概念図であり、図２は、本発明の一実施例による薄膜エッチング液組成物を利用して銀薄膜をエッチングする過程を概略的に図示する、一連の断面図(a)〜(f)による概念図である。
【００４１】
図１を参照すれば、基板Ｓ上にて、画素部ＰＸ及びパッド部ＰＤの上に、それぞれ、画素電極１０及びパッド電極２０をパターニングにより形成することができる。基板Ｓは、耐久性及び耐熱性を備えた多様な材料が活用され、例えば、金属材、プラスチック材、ガラス材などが使用される。そのように、画素電極１０及びパッド電極２０を形成するためには、基板Ｓ上に導電層を形成し、該導電層を、エッチングを通じてパターニングすることによって形成することができる。
【００４２】
具体的には、銀含有薄膜１０’をパターニングする過程について図２を通して説明するならば、まず図２（ａ）に図示されているように、銀含有薄膜１０’をパターニングする部分に、ＰＲ（photoresist）層３０を形成することができる。本実施例において、ＰＲ層３０が配置された部分は、残留パターンになって、ＰＲ層３０が配置されていない部分は、除去される。また本実施例において、銀含有薄膜１０’は、第１導電層１１／第２導電層１２／第３導電層１３の積層構造を有することができ、例えば、第１導電層１１／第２導電層１２／第３導電層１３は、ＩＴＯ（indium tin oxide）／Ａｇ／ＩＴＯでありうる。そのような銀含有薄膜１０’は、例えば、有機発光装置の画素電極でありうるが、本発明は、必ずしもそれに限定されるものではない。
【００４３】
ＰＲ層３０を形成した後、図２（ｂ）ないし図２（ｆ）に図示されているように、第１導電層１１及び第２導電層１２を順次にエッチングすることができる。一実施例として、銀含有薄膜１０’が、ＩＴＯ／Ａｇ／ＩＴＯ積層構造として形成された場合、硝酸（ＨＮＯ3）及びリン酸（Ｈ3ＰＯ4）を使用し、ＩＴＯ層である第１導電層１１を［反応式１］の化学反応を通じてエッチングすることができる。
【００４４】
［反応式１］
Ｉｎ2Ｏ3＋６ＨＮＯ3→２Ｉｎ（ＮＯ3）3＋６Ｈ+
ＳｎＯ2＋４ＨＮＯ3→Ｓｎ（ＮＯ3）4＋４Ｈ+
Ｉｎ2Ｏ3＋２Ｈ3ＰＯ4→２Ｉｎ（ＰＯ4）＋６Ｈ+
３ＳｎＯ2＋４Ｈ3ＰＯ4→Ｓｎ3（ＰＯ4）4＋１２Ｈ+
【００４５】
その後、図２（ｃ）ないし図２（ｆ）に図示されているように、Ａｇ層である第２導電層１２をエッチングする過程を経ることができる。まず、図２（ｃ）のように、第２導電層１２は、［反応式２］の化学反応を通じて、銀イオン（Ａｇ+）に酸化された後、銀イオン（Ａｇ+）は、図２（ｄ）及び図２（ｅ）のように、［反応式３］の化学反応を通じてエッチングされる。
【００４６】
［反応式２］
２Ａｇ＋２ＨＮＯ3→２Ａｇ＋＋２ＮＯ2＋Ｈ2Ｏ
【００４７】
［反応式３］
Ａｇ+＋Ｈ2ＰＯ4-→ＡｇＨ2ＰＯ4
【００４８】
その後、図２（ｅ）のように、ＩＴＯ層である第３導電層１３を、前記［反応式１］の化学反応を通じてエッチングすることができる。
【００４９】
再び図１を参照すれば、画素部ＰＸ上には、画素電極１０が位置することができ、画素電極１０は、前述の図２の過程を通じてパターニングされたものでありうる。
【００５０】
一実施例において、画素電極１０は、銀（Ａｇ）を含んでもよく、パッド電極２０は、アルミニウム（Ａｌ）を含んでもよいが、本発明は、必ずしもそれらに限定されるものではない。本実施例においては、画素電極１０は、第１導電層１１／第２導電層１２／第３導電層１３の積層形態を有することができる。また、パッド電極２０は、第１導電層２１／第２導電層２２／第３導電層２３の積層形態を有することができる。一実施例において、第１導電層１１と第３導電層１３は、同一の物質を含んでもよく、第１導電層２１と第３導電層２３は、同一の物質を含んでもよい。
【００５１】
具体的には、画素電極１０は、（半）透明電極または反射型電極として形成されうる。（半）透明電極として形成されるときには、例えば、ＩＴＯ、ＩＺＯ、ＺｎＯ、Ｉｎ2Ｏ3、ＩＧＯ（indium gallium oxide）またはＡＺＯ（aluminum doped zinc oxide）によって形成されうる。反射型電極として形成されるときには、Ａｇ、Ｍｇ、Ａｌ、Ｐｔ、Ｐｄ、Ａｕ、Ｎｉ、Ｎｄ、Ｉｒ、Ｃｒ、及びそれらの化合物などによって形成された反射膜と、ＩＴＯ、ＩＺＯ、ＺｎＯ、Ｉｎ2Ｏ3、ＩＧＯまたはＡＺＯによって形成された層と、を有することができる。ここで、本発明は、それらに限定されるものではなく、多様な材質によって形成され、その構造も、単層構造または積層構造でありうるというように、多様な変形が可能であるということは言うまでもない。一方、具体的には、パッド電極２０は、例えば、アルミニウム（Ａｌ）、白金（Ｐｔ）、パラジウム（Ｐｄ）、銀、マグネシウム（Ｍｇ）、金（Ａｕ）、ニッケル（Ｎｉ）、ネオジム（Ｎｄ）、イリジウム（Ｉｒ）、クロム（Ｃｒ）、リチウム（Ｌｉ）、カルシウム（Ｃａ）、モリブデン（Ｍｏ）、チタン（Ｔｉ）、タングステン（Ｗ）、銅（Ｃｕ）のうちの１つ以上の物質によって、単層構造または積層構造をなすように形成される。
【００５２】
図１に図示されているように、画素電極１０をエッチングする間じゅう、パッド電極２０が外部に露出されうる。ここで、画素電極１０の上部には、ＰＲ層３０が形成されているのでありうる。従来には、画素電極１０をエッチングする間に、露出されたパッド電極２０により、画素電極１０に含まれていた金属イオンが還元されて、画素電極１０上またはパッド電極２０上に再吸着される場合が生じた。一実施例において、画素電極１０がＩＴＯ／Ａｇ／ＩＴＯの積層構造で形成され、パッド電極２０がＴｉ／Ａｌ／Ｔｉの積層構造で形成されている場合、画素電極１０をエッチングする間、発生した銀イオン（Ａｇ+）の一部は、アルミニウム（Ａｌ）がエッチング（イオンへの酸化及び溶解）される際に発生した電子を受けて、銀に還元される。その際、還元された銀粒子が、パッド電極２０上または画素電極１０上に吸着される。そのような銀粒子は、後続工程において、洗浄工程などを進める間、画素電極１０内に転移され、銀粒子による、画素部ＰＸの暗点不良、またはパッド部ＰＤの接続不良といった問題点を引き起こしうるのであった。
【００５３】
これに対し、本発明の一実施例による薄膜エッチング液組成物においては、銀イオン（Ａｇ+）の還元を防止し、銀粒子の再吸着を基本的に防止することができる。
【００５４】
本発明の一実施例による薄膜エッチング液組成物は、組成物の総重量に対して、リン酸（Ａ）４３ないし４６重量％、硝酸（Ｂ）５ないし８重量％、酢酸（Ｃ）１０ないし１７重量％、硝酸鉄（Ｄ）１ないし３重量％、リン酸塩（Ｅ）０．７ないし１．５重量％、及び脱イオン水（Ｆ）残量を含む。
【００５５】
（Ａ）リン酸
本発明の薄膜エッチング液組成物に含まれるリン酸（Ｈ3ＰＯ4）は、主解離剤として使用される成分であり、一例として、該リン酸は、硝酸によって酸化された金属酸化物（例えば、インジウム酸化膜／銀／インジウム酸化膜）を解離させる役割を行う。
【００５６】
前記リン酸は、本発明の薄膜エッチング液組成物総重量に対して、４３ないし４６重量％含まれうる。前記リン酸が４３重量％未満で含まれる場合には、銀のエッチング速度の低下と、銀残渣の発生による不良とを引き起こしうる。一方、４６重量％を超えて含まれる場合には、インジウム酸化膜のエッチング速度の低下を引き起こしうるのであり、それとは逆に、銀のエッチング速度は、過度に速くなってしまいうる。従って、それを、銀または銀合金（silver alloy）とインジウム酸化膜との積層膜に適用する場合、上下部のインジウム酸化膜でのチップ（tip）の発生、またはオーバーエッチング（over etch）の現象の発生により、後工程に問題を誘発しうることから、望ましくない。
【００５７】
（Ｂ）硝酸
本発明の薄膜エッチング液組成物に含まれる硝酸（ＨＮＯ3）は、主酸化剤として使用される成分であり、一例としては、インジウム酸化膜／銀／インジウム酸化膜といった銀含有薄膜を酸化させ、湿式エッチングを行う役割を行う。
【００５８】
前記硝酸（Ｂ）は、本発明の薄膜エッチング液組成物総重量に対して、５ないし８重量％含まれうる。前記硝酸の含量が５重量％未満である場合、銀、銀合金またはインジウム酸化膜についてのエッチング速度の低下が発生し、それにより、基板内のエッチング均一性（uniformity）が不良になるので、汚点（stain）が生じる。前記硝酸の含量が８重量％を超える場合には、上下部のインジウム酸化膜のエッチング速度が加速化され、オーバーエッチング（過剰エッチング）の発生により、後続工程に問題が生じうる。
【００５９】
（Ｃ）酢酸
本発明の薄膜エッチング液組成物に含まれる酢酸（ＣＨ3ＣＯＯＨ）は、補助酸化剤として使用される成分であり、一例として、インジウム酸化膜／銀／インジウム酸化膜などの銀含有薄膜を酸化させ、湿式エッチングを行う役割を行う。
【００６０】
前記酢酸は、本発明の薄膜エッチング液組成物の総重量に対して、１０ないし１７重量％含まれうる。前記酢酸の含量が１０重量％未満である場合には、基板内におけるエッチング速度の不均一による汚点の発生という問題点がある。含量が１７重量％を超える場合には、泡発生が引き起こされ、そのような泡が基板内に存在する場合、完全なエッチングがなされずに、後続工程に問題を引き起こしうる。
【００６１】
（Ｄ）硝酸鉄
本発明の薄膜エッチング液組成物に含まれる硝酸鉄は、エッチング後に発生する銀イオン（Ａｇ+）、またはコロイド形態の銀が、所望しない位置に再吸着され、暗点不良、または配線間の不必要な連結を作り、電気的ショート（短絡）が生じるということを防止する役割を行う。例えば、本実施例による硝酸鉄は、硝酸第１鉄及び硝酸第２鉄のうちから選択される１種以上の物質が使用される。
【００６２】
（Ｅ）リン酸塩
本発明の薄膜エッチング液組成物に含まれるリン酸塩は、湿式エッチング時、薄膜のパターンに対する臨界寸法バイアス（ＣＤ bias；Critical Dimension bias、微小寸法の偏差）を低下させ、エッチングが均一に進められるようにエッチング速度を調節する。例えば、該リン酸塩は、第一リン酸ナトリウム（ＮａＨ2ＰＯ4；リン酸二水素ナトリウム）、第二リン酸ナトリウム（Ｎａ2ＨＰＯ4；リン酸水素二ナトリウム）、第三リン酸ナトリウム（Ｎａ3ＰＯ4；リン酸三ナトリウム）、第一リン酸カリウム（ＫＨ2ＰＯ4；リン酸二水素カリウム）、第二リン酸カリウム（Ｋ2ＨＰＯ4；リン酸水素二カリウム）、第一リン酸アンモニウム（（ＮＨ4）Ｈ2ＰＯ4；リン酸水素二アンモニウム）、第二リン酸アンモニウム（（ＮＨ4）2ＨＰＯ4リン酸水素二アンモニウム）及び第三リン酸アンモニウム（（ＮＨ4）3ＰＯ4リン酸三アンモニウム）から選択される１種以上の物質が使用される。
【００６３】
（Ｆ）脱イオン水
本発明の薄膜エッチング液組成物に含まれる脱イオン水は、特別に限定されるものではなく、半導体工程用としての、比抵抗値が１８ＭΩ／cm以上であるものを使用することが
望ましい。そのような脱イオン水は、本発明の薄膜エッチング液組成物のトータル１００重量％に対する残量として含まれうる。したがって、例えば、約２０重量％以上または約２５重量％以上であって、約４０重量％以下または約３５重量％以下の量で含まれうる。
【００６４】
本発明の薄膜エッチング液組成物は、前述の成分以外に、エッチング調節剤、界面活性剤、金属イオン封鎖剤、腐食防止剤、ｐＨ調節剤、及びそれらに限られない他の添加剤から選択される１種以上を追加して含んでもよい。前記添加剤は、本発明の範囲内において、本発明の効果をさらに良好なものにさせるために、当該分野で一般的に使用する添加剤から選択して使用することができる。また、本発明の薄膜エッチング液組成物を構成する成分は、半導体工程用の純度を有することが望ましい。
【００６５】
本実施例による薄膜エッチング液組成物は、銀、銀合金からなる単層膜、または前記単層膜と、インジウム含有金属酸化物膜とから構成される積層膜をエッチングすることができる。本実施例において、インジウム含有金属酸化物膜は、酸化スズインジウム（ＩＴＯ）、酸化亜鉛インジウム（ＩＺＯ）、酸化スズ亜鉛インジウム（ＩＴＺＯ）及び酸化ガリウム亜鉛インジウム（ＩＧＺＯ）から選択される１種以上の物質によって形成されうる。また、銀合金は、銀、及びネオジム（Ｎｄ）、銅（Ｃｕ）、パラジウム（Ｐｄ）、ニオブ（Ｎｂ）、ニッケル（Ｎｉ）、モリブデン（Ｍｏ）、クロム（Ｃｒ）、マグネシウム（Ｍｇ）、タングステン（Ｗ）、プロトアクチニウム（Ｐａ）及びチタン（Ｔｉ）から選択される１種以上を含んでもよい。
【００６６】
図３を参照すれば、前述のように、基板Ｓ上において、画素電極１０をエッチングしてパターニングする間じゅう、パッド電極２０が外部に露出される。例えば、画素電極１０が銀を含み、パッド電極２０がアルミニウム（Ａｌ）を含む場合、以下の式のような化学反応が起こる。
【００６７】
Ａｇエッチング時：  ２Ａｇ＋２ＨＮＯ3→２Ａｇ+＋２ＮＯ2＋Ｈ2Ｏ
Ａｇ+＋Ｈ2ＰＯ4-→ＡｇＨ2ＰＯ4
Ａｌエッチング時：  Ａｌ＋３ＡｇＨ2ＰＯ4→３Ａｇ＋Ａｌ（Ｈ2ＰＯ4）3
【００６８】
すなわち、銀を含む画素電極１０が、エッチング液によって、例えば硝酸によってエッチングされて銀イオン（Ａｇ+）になり、銀イオン（Ａｇ+）は、画素電極１０がエッチングされる間じゅう、外部に露出されている、パッド電極２０に含まれたアルミニウム（Ａｌ）によって、還元されて銀粒子として析出される。析出された銀粒子は、パッド電極２０の側部及び上部に吸着された後、後続の工程としての洗浄工程などを進める間に、噴射される洗浄液（Ｃ）により、パッド電極２０から離れ出て、画素電極１０内に転移される。そのように、画素電極１０に転移された銀粒子により、画素部ＰＸの暗点不良またはパッド部ＰＤの接続不良などの問題点が引き起こされる。
【００６９】
これに対し、本発明の一実施例による薄膜エッチング液組成物においては、図５に図示されているように、硝酸鉄が銀イオン（Ａｇ+）イオンと配位結合することで、銀粒子に還元されることを原則的に防止することができる。本実施例においては、該硝酸鉄としては、硝酸第二鉄（Ｆｅ（ＮＯ3）3）を利用することができるが、本発明は、必ずしもそれに限定されるものではない。また、本発明の一実施例による薄膜エッチング液組成物においては、該硝酸鉄の重量に対するリン酸の含量を低くすることで、パッド電極２０のダメージを低減させられる。
【００７０】
一方、図４を参照すれば、従来には、薄膜エッチング液組成物を利用するエッチング装置５０が、地面Ｇからおよそ５゜ほどの傾斜θを有し、エッチングの進行時、エッチング液ＥＳが下部に流れ落ちることで下部の液膜が厚くなり、エッチング装置の下端部５０Ｂに位置した基板Ｓにおいて、薄膜のディッピング（dipping）という現象が生じる。この結果、エッチング装置の上端部５０Ａにおいては、銀含有薄膜１０’の側面にて、銀粒子（Ｐ）の凝集現象により、エッチングが減速化されるのに対し、エッチング装置の下端部５０Ｂに位置した基板Ｓ上の薄膜は、ディッピング現象により、エッチングの加速化が起こり、エッチング量増加によるオーバーエッチングが起こるという問題点があった。そのようなエッチング液ＥＳの不均衡は、形成される薄膜のパターンについての、エッチング装置５０の上部及び下部での臨界寸法（ＣＤ）の偏差を誘発する原因になった。
【００７１】
そのために、本発明の一実施例においては、エッチング液の流れを円滑にさせるために、粘度が最も高いリン酸の含量を低くした薄膜エッチング液組成物を提供する。すなわち、該リン酸は、銀の主たる解離剤であり、リン酸含量を減少させたときには、銀薄膜に非エッチング（unetch）が起こり、エッチング液としての機能が脆弱になるという問題がある。従って、リン酸を減らすためには、リン酸を代替することができる新規成分の確保が必要である。そのために、本発明の一実施例による薄膜エッチング液組成物においては、リン酸代替の解離剤として硝酸鉄を含有させることで、リン酸の含量を低減させることができる。リン酸の含量が少なくなった本実施例の薄膜エッチング液組成物においては、高粘度のリン酸の含量が低くなることにより、エッチング液自体の粘度を改善させる効果がある。すなわち、本実施例による薄膜エッチング液組成物は、４０℃において、前記薄膜エッチング液組成物の粘度（ｃＰ）は、５．０ないし５．５でありうる。そのような特性の変化は、エッチング液のフローを円滑にさせ、前述のエッチング装置の下端部５０Ｂに位置した基板Ｓでの薄膜ディッピングの現象を改善させることができる。
【００７２】
以上では、薄膜エッチング液組成物についてのみ主に説明したが、本発明は、それらに限定されるものではない。例えば、そのような薄膜エッチング液組成物を利用し、金属パターンを形成する方法、及びディスプレイ装置用アレイ基板の製造方法も、本発明の範囲に属するものである。
【００７３】
本発明の他の一実施例による金属パターン形成方法は、基板上に銀を含む導電膜を塗布する段階、及び導電膜をエッチングしてパターンを形成する段階を含む。ここで、該パターンを形成する段階は、前述の実施例の薄膜エッチング液組成物を利用することができる。
【００７４】
なお、本発明のさらに他の一実施例によるディスプレイ装置用アレイ基板の製造方法は、基板上に半導体層を形成する段階（ａ）、半導体層の上方にゲート電極を形成する段階（ｂ）、ゲート電極の上方に、ソース電極及びドレイン電極を形成する段階（ｃ）、ソース電極またはドレイン電極と電気的に連結された、銀を含む薄膜を形成する段階（ｄ）、及び前記薄膜をエッチングして、画素電極を形成する段階（ｅ）を含む。ここで、該画素電極を形成する段階（ｅ）にて、画素電極１０は、前述の実施例による薄膜エッチング液組成物でもってエッチングすることで形成することができる。
【００７５】
図６は、本発明の一実施例によるディスプレイ装置用アレイ基板の一部を、概略的に図示する断面図である。
【００７６】
図６を参照すれば、ディスプレイ装置用アレイ基板の各種構成要素は、基板５０上に形成される。基板５０は、透明な素材、例えば、ガラス材、プラスチック材または金属材によって形成されうる。
【００７７】
基板５０上には、バッファ層（５１）、ゲート絶縁膜５３、層間絶縁膜５５、保護膜５８といった共通層が、基板５０の全面に形成されうるのであり、チャネル領域５２ａ、ソースコンタクト領域５２ｂ及びドレインコンタクト領域５２ｃを含むパターニングされた半導体層５２が形成され、そのようなパターニングされた半導体層５２と共に、薄膜トランジスタの構成要素になるゲート電極５４、ソース電極５６及びドレイン電極５７が形成されうる。
【００７８】
また、そのような薄膜トランジスタを覆い、その上面がほぼ平坦な平坦化膜５９が基板５０の全面に形成されうる。そのような平坦化膜５９上には、パターニングされた画素電極６１、基板５０の全面にほぼ対応する対向電極６３、そして画素電極６１と対向電極６３との間に介在され、発光層を含む多層構造の中間層６２を含む有機発光素子（ＯＬＥＤ）が位置するように形成される。ここで、中間層６２は、図示されたところと異なるように、一部の層は、基板５０の全面にほぼ対応する共通層でありうるのであり、他の一部の層は、画素電極６１に対応するようにパターニングされたパターン層であるうるということは言うまでもない。画素電極６１は、ビアホールを介して、薄膜トランジスタに電気的に連結される。ここで、画素電極６１のエッジを覆い、各画素領域を区画形成する開口を有する画素区画形成膜６０が基板５０の全面にほぼ対応するように、平坦化膜５９上に形成されうるということは言うまでもない。
【００７９】
本実施例において、半導体層は、酸化物半導体層またはポリシリコン層でありうるのであり、ゲート電極またはソース電極、及びドレイン電極のうちの少なくとも一つは、アルミニウム（Ａｌ）を含んでもよい。
【００８０】
本実施例において、基板の一側に、パッド部を形成する段階（ｆ）をさらに含み、パッド電極は、アルミニウム（Ａｌ）を含んでもよい。従って、パッド部を形成する段階（ｆ）は、ゲート電極を形成する段階（ｂ）、またはソース電極及びドレイン電極を形成する段階（ｃ）と同時に遂行されてもよい。
【００８１】
なお、本実施例において、パッド部を形成する段階（ｆ）を遂行する間、該パッド電極は、外部に露出される。
【００８２】
図７は、エッチング液でエッチングした後、銀の残渣発生有無を測定したＳＥＭ（scanning electron microscope）写真であり、図８は、エッチング液でエッチングした後、上部ＩＴＯチップ有無を測定したＳＥＭ写真である。
【００８３】
図７を参照すれば、図７（ａ）は、従来のエッチング液でエッチングした電極であり、図７（ｂ）は、本発明の一実施例による薄膜エッチング液組成物でエッチングした電極である。図７に図示されているように、従来のエッチング液でエッチングした電極は、銀の残渣が発生し、電極に吸着されたことが分かる。そのように再吸着された銀粒子は、画素内暗点などの不良を引き起こす。一方、本発明の一実施例による薄膜エッチング液組成物でエッチングした電極は、銀残渣が発生していないということが分かる。本実施例による薄膜エッチング液組成物は、硝酸鉄により、銀イオン（Ａｇ+）の還元を防止して、銀の析出を基本的に防止することができる。
【００８４】
図８を参照すれば、図８（ａ）は、従来のエッチング液でエッチングした電極であり、図８（ｂ）は、本発明の一実施例による薄膜エッチング液組成物でエッチングした電極である。図８では、ＩＴＯ／Ａｇ／ＩＴＯの積層構造に形成された電極を例として挙げている。図８に図示されているように、従来のエッチング液でエッチングした電極は、上部ＩＴＯにチップ不良が生じる一方、本実施例による薄膜エッチング液組成物でエッチングした電極は、上部ＩＴＯにチップ不良が生じないということが分かる。
【００８５】
なお、下記の表１は、本発明の一実施例による薄膜エッチング液組成物の評価結果を示した表であり、表２は、比較例による薄膜エッチング液組成物の評価結果を示した表である。
【００８６】
【表１】
2019212897.tif 000003
【００８７】
表１には、本発明による実施例１ないし９の薄膜エッチング液組成物を開示している。各実施例の組成は、組成物の総重量に対して、リン酸４３ないし４６重量％、硝酸５ないし８重量％、酢酸１０ないし１７重量％、硝酸鉄１ないし３重量％、リン酸塩０．７ないし１．５重量％、及び、脱イオン水（残量）を含んで製造された。本実施例においては、硝酸鉄として、硝酸第二鉄（Ｆｅ（ＮＯ3）3；硝酸鉄(III)；Iron(III) nitrate）を使用し、リン酸塩として、第一リン酸ナトリウム（りん酸二水素ナトリウム；Sodium phosphate monobasic）を使用した。
【００８８】
本発明による実施例１ないし９の薄膜エッチング液組成物を評価した結果を、表１に併せて示している。この表１を参照すれば知られるように、銀エッチング量、銀再吸着、上部ＩＴＯチップのそれぞれについて、優秀な評価結果を示した。そのうちでも、特に、組成物の総重量に対して、リン酸４５重量％、硝酸６．５重量％、酢酸１５重量％、硝酸第二鉄２重量％、及び第一リン酸ナトリウム１重量％を含む組成比を有する薄膜エッチング液組成物が、銀エッチング量、銀再吸着及び上部ＩＴＯチップの全ての測定項目において、特に優秀な評価結果を示した。
【００８９】
【表２】
2019212897.tif 000004
【００９０】
なお、表２には、比較例１ないし１０の薄膜エッチング液組成物を開示している。各比較例の組成は、リン酸、硝酸、酢酸、硝酸鉄及びリン酸塩のうち少なくとも１つ以上の成分について、本発明の一実施例による薄膜エッチング液組成物の組成範囲を外れるように製造されたものである。比較例１ないし１０の薄膜エッチング液組成物を評価した結果をも、表２に併せて示している。表２を参照すれば知られるように、銀エッチング量、銀再吸着、及び上部ＩＴＯチップのそれぞれについて、良好または不良な評価を示した。
【００９１】
本発明の一実施例による薄膜エッチング液組成物においては、硝酸鉄（Iron nitrate）が、銀イオン（Ａｇ+）と配位結合して銀粒子に還元されることを原則的に防止することができる。本実施例においては、該硝酸鉄は、硝酸第二鉄（Ｆｅ（ＮＯ3）3；硝酸鉄(III)）を利用することができるが、本発明は、必ずしもそれに限定されるものではない。また、本発明の一実施例による薄膜エッチング液組成物においては、硝酸鉄の重量に対するリン酸の含量を低くし、パッド電極のダメージを低減させる。
【００９２】
また、本発明の一実施例による薄膜エッチング液組成物においては、リン酸の作用を代替することのできる解離剤として、硝酸鉄を、比較的少量ながらも確実に含有させることで、リン酸の含量を低減させることができる。リン酸の含量が少なくなった本実施例の薄膜エッチング液組成物においては、高粘度のリン酸含量が少なくなることにより、エッチング液自体の粘度を改善する効果がある。すなわち、本実施例による薄膜エッチング液組成物であると、４０℃での粘度（ｃＰ）は、５．０ないし５．５でありうる。このような粘度の低減により、エッチング液のフローを円滑にさせ、前述の下端ディッピング現象を改善させることができる。
【００９３】
本発明は、図面に図示された実施例を参照して説明したが、それらは、例示的なものに過ぎず、当該技術分野において当業者であるならば、それらから多様な変形、及び均等な他の実施例が可能であるという点を理解するであろう。従って、本発明の真の技術的保護範囲は、特許請求の範囲の技術的思想によって決められるものである。
【００９４】
好ましい一実施形態においては、下記のとおりである。
【００９５】
特には有機発光表示装置にて、下記Ａ１〜Ａ３を前提とする。
【００９６】
Ａ１  画素電極を、反射率及び導電度に優れる銀またはその合金の層を主体とする導電膜により形成する。
特には、銀またはその合金による金属層の上下または上方に、これより薄いITOのキャッピング層を積層させることで、耐食性などを向上させる。
【００９７】
Ａ２  基板の周縁部の接続パッドを、アルミニウムまたはその合金の層を主体とする導電膜により形成する。
信号線、駆動電圧線、発光制御線などに用いる配線を周縁部に引き出すことで、外部機器との接続のための接続パッドを形成する。これらの配線及び接続パッドは、導電度及び延性に優れるアルミニウムを主体とする導電層により形成される。
特には、アルミニウムまたはその合金による金属層の上下または上方に、これより薄いチタン(Ti)のキャッピング層を積層させることで、耐食性などを向上させる。
【００９８】
Ａ３  画素電極を形成するパターニングのためには、銀を含む導電膜のパターンを、高い精度を確保してエッチングを行なうべく、リン酸、硝酸及び酢酸を含むエッチング液を用いる（特許文献１〜３）。
銀を主体とする薄膜、特には、銀、及びITOなどの導電性金属酸化物からなる積層膜を高精度でパターニングするためには、このようなエッチング液を用いる必要がある。
【００９９】
本件発明者らは、次のような問題点を新たに発見した。
【０１００】
銀を含む導電層をパターニングする際、アルミニウムを含む層がエッチング液に露出していると、銀イオンとして溶出したものが、銀粒子として析出して基板上に付着することがある。そのような場合、暗点(dark spot)や、配線の短絡(short circuit）の原因となりうる。
【０１０１】
そこで、本件発明者は、特には、下記Ｂ１〜Ｂ２のとおりとすることで、上記問題点を解決可能であることを見出した。
【０１０２】
Ｂ１  エッチング液に、硝酸鉄（Iron nitrate）、特には、硝酸第一鉄（硝酸鉄(II)）を含有させる。
これにより、図５に模式的に示すように、銀イオンの還元を抑制または防止する。
【０１０３】
Ｂ２  特に好ましくは、下記のとおりの非常に狭い特定の組成、及び、含量範囲（重量％）を有する水溶液を用いる。
リン酸４２〜４５％、硝酸５〜８％、酢酸１０〜１７％、硝酸第一鉄（硝酸鉄(II)）１〜３％、第一リン酸ナトリウム（りん酸二水素ナトリウム）１％。
【０１０４】
なお、上記の説明、特には実施例に関して、下記Ｃ１〜Ｃ５の説明を補足する。
【０１０５】
Ｃ１  粘度の測定
粘度の測定は、例えば、二重円筒型のブルックフィールド式粘度計（英弘精機株式会社の精密回転粘度計RST-CC）、及び、その低粘度用の二重円筒スピンドル（CCT-DG）を用いて、温度を正確に４０℃に制御しつつ行なうことができる。
【０１０６】
Ｃ２  エッチングの条件
エッチングは、本願図４に示す形式の湿式エッチング装置を用い、傾斜角度５゜、チャンバー内及びエッチング液の温度を４０℃に制御して行なうことができる。本願のエッチング液を用いる際の、適した温度条件は、例えば３０〜４５℃、特には３５〜４２℃である。
【０１０７】
Ｃ３  Ａｇエッチング量の評価
図８に示すような、画素電極の縁の近傍を拡大した走査電子顕微鏡（SEM）写真から、画素電極を構成する積層膜中における銀層のサイドエッチングの量を、１０箇所で測定し、その平均を求めた。0.1μｍ未満を非常に優秀（◎）、0.1μｍと0.2μｍとの間である場合に優秀（○）、0.2μｍと0.3μｍとの間である場合に良好（△）であるとした。
【０１０８】
Ｃ４  Ａｇ再吸着の評価
図７に示すように、接続パッド部を拡大した走査電子顕微鏡（SEM）写真から、それぞれの寸法が約１５０μｍ×９００μｍである６個の接続パッド上の銀粒子の総数を数えた。
【０１０９】
Ｃ５  上部ＩＴＯチップの評価
図８に示すような、画素電極の縁の近傍を拡大した走査電子顕微鏡（SEM）写真から、上部ＩＴＯ膜からのバリ状の突起（チップ）が、有意に存在するかどうかを目視判定した。
【産業上の利用可能性】
【０１１０】
本発明の、薄膜エッチング液組成物、及びそれを利用した金属パターン形成方法は、例えば、ディスプレイ関連の技術分野に効果的に適用可能である。
【符号の説明】
【０１１１】
１０      画素電極
１０’    銀含有薄膜
１１,２１    第１導電層
１２,２２    第２導電層
１３,２３    第３導電層
２０      パッド電極
３０      ＰＲ層
Ｓ        基板
ＰＤ      パッド部
ＰＸ      画素部
【図１】
2019212897.tif 000005
【図２】
2019212897.tif 000006
【図３】
2019212897.tif 000007
【図４】
2019212897.tif 000008
【図５】
2019212897.tif 000009
【図６】
2019212897.tif 000010
【図７】
2019212897.tif 000011
【図８】
2019212897.tif 000012